ЧАСТИЦЫ ПРОИСХОДЯЩЕГО ИЗ УГЛЯ ТВЕРДОГО УГЛЕВОДОРОДА

1. Частицы происходящего из угля твердого углеводорода, полученные из источника угля, содержащего отдельные частицы происходящего из угля углеродистого вещества, по существу свободные от первичного происходящего из угля минерального вещества, имеющего размер частиц менее чем приблизительно 20 мкм и средний размер частиц в диапазоне от 1 мкм до 4 мкм, при этом частицы происходящего из угля углеродистого вещества измельчают до размера приблизительно такого же, как размер происходящего из угля минерального вещества, свойственного для источника угля, для высвобождения первичного происходящего из угля минерального вещества и для обеспечения отделения отдельных частиц происходящего из угля углеродистого вещества от отдельных частиц происходящего из угля минерального вещества, таким образом, что менее чем 1,5 мас.% отдельных частиц происходящего из угля минерального вещества не отделены от отдельных частиц происходящего из угля углеродистого вещества.
2. Частицы происходящего из угля твердого углеводорода по п. 1, при этом менее чем 1 мас.% отдельных частиц происходящего из угля минерального вещества не отделены от отдельных частиц происходящего из угля углеродистого вещества.
3. Частицы происходящего из угля твердого углеводорода по п. 1, при этом менее чем 0,7 мас.% отдельных частиц происходящего из угля минерального вещества не отделены от отдельных частиц происходящего из угля углеродистого вещества.
4. Частицы происходящего из угля твердого углеводорода по п. 1, при этом частицы происходящего из угля углеродистого вещества находятся в фильтрационном осадке, содержащем частицы происходящего из угля углеродистого вещества и жидкий углеводород.
5. Частицы происходящего из угля твердого углеводорода по п. 5, при этом жидкий углеводород выбирают из керосина, дизельного топлива, нефтяного топлива и сырой нефти.
6. Частицы происходящего из угля твердого углеводорода по п. 1, при этом частицы происходящего из угля углеродистого вещества смешаны с углеводородным топливом с образованием сырья для двухфазного углеводородного топлива.
7. Частицы происходящего из угля твердого углеводорода по п. 6, при этом углеводородное топливо представляет собой жидкость.
8. Частицы происходящего из угля твердого углеводорода по п. 6, при этом углеводородное топливо является газообразным.
9. Частицы происходящего из угля твердого углеводорода по п. 1, при этом частицы происходящего из угля углеродистого вещества смешаны с водой с образованием сырья для двухфазного жидкого топлива.
10. Частицы происходящего из угля твердого углеводорода по п. 1, при этом отдельные частицы происходящего из угля углеродистого вещества имеют размер частиц менее, чем приблизительно 10 мкм.
11. Способ получения частиц происходящего из угля твердого углеводорода, включающий:
получение водной суспензии происходящих из угля твердых веществ, содержащей:
отдельные частицы составного угля, состоящего из твердой матрицы углеродистого вещества и первичного минерального вещества, свойственного для матрицы углеродистого вещества;
отдельные частицы происходящего из угля минерального вещества; и
некоторое количество воды, при этом водная суспензия содержит больше чем 25 мас.% твердых частиц, включая отдельные частицы составного угля и отдельные частицы происходящего из угля минерального вещества, и при этом отдельные частицы составного угля и отдельные частицы происходящего из угля минерального вещества имеют размер частиц менее чем приблизительно 100 мкм;
отделение частиц составного угля от частиц происходящего из угля минерального вещества посредством первого разделения пенной флотацией для получения первой угольной пены, содержащей менее чем 8 мас.% происходящего из угля минерального вещества в пересчете на сухое вещество;
механическое удаление воды из части первой угольной пены для получения влажного фильтрационного осадка;
смешивание влажного фильтрационного осадка и первой угольной пены для образования смеси, содержащей от 45 до 55 мас.% твердых веществ;
добавление в смесь диспергирующего вещества для уменьшения образования агломератов частиц и обеспечения последующей пенной флотации;
измельчение смеси для образования отдельных частиц происходящего из угля твердого углеводорода и отдельных частиц происходящего из угля минерального вещества, имеющих средний размер частиц в диапазоне от 1 мкм до 10 мкм;
объединение измельченной смеси с жидким углеводородом для образования суспензии, содержащей по меньшей мере 50 мас.% твердых частиц относительно жидкого углеводорода; и
механическое удаление воды, происходящего из угля минерального вещества и жидкого углеводорода из суспензии для образования углеводородного фильтрационного осадка, содержащего частицы происходящего из угля твердого углеводорода, и жидкого углеводорода, при этом фильтрационный осадок содержит менее чем 1,5 мас.% происходящего из угля минерального вещества.
12. Способ получения частиц происходящего из угля твердого углеводорода по п. 11, при этом первая угольная пена содержит менее чем 5 мас.% происходящего из угля минерального вещества в пересчете на сухое вещество.
13. Способ получения частиц происходящего из угля твердого углеводорода по п. 11, при этом первая угольная пена содержит менее чем 2,5 мас.% происходящего из угля минерального вещества в пересчете на сухое вещество.
14. Способ получения частиц происходящего из угля твердого углеводорода по п. 11, при этом смесь измельчают с использованием керамической среды, имеющей размер менее чем 5 мм.
15. Способ получения частиц происходящего из угля твердого углеводорода по п. 11, при этом углеводородный фильтрационный осадок содержит менее чем 1 мас.% происходящего из угля минерального вещества в пересчете на сухое вещество.
16. Способ получения частиц происходящего из угля твердого углеводорода по п. 11, при этом жидкий углеводород выбирают из дизельного топлива, керосина, нефтяного топлива и сырой нефти.
17. Способ получения частиц происходящего из угля твердого углеводорода по п. 11, при этом диспергирующим веществом является органическая кислота.
18. Способ получения частиц происходящего из угля твердого углеводорода по п. 11, при этом диспергирующим веществом является органическая кислота, выбранная от линейной, циклической, насыщенной или ненасыщенной карбоновой кислоты и поликарбоновых кислот.
19. Способ получения частиц происходящего из угля твердого углеводорода по п. 11, при этом диспергирующим веществом является лимонная кислота.
20. Способ получения частиц происходящего из угля твердого углеводорода по п. 11, при этом после стадии измельчения и перед стадией объединения процесс дополнительно предусматривает стадии:
отделения частиц происходящего из угля твердого углеводорода от частиц происходящего из угля минерального вещества в измельченной смеси посредством второго разделения пенной флотацией для получения второй угольной пены, содержащей менее чем 1,5 мас.% происходящего из угля минерального вещества в пересчете на сухое вещество; и
механического удаления воды из второй угольной пены для получения второго влажного фильтрационного осадка, подходящего для смешивания с жидким углеводородом для образования суспензии.
21. Способ получения частиц происходящего из угля твердого углеводорода, включающий:
получение водной суспензии происходящих из угля твердых веществ, содержащего:
отдельные частицы составного угля, состоящего из твердой матрицы углеродистого вещества и первичного минерального вещества, свойственного для матрицы углеродистого вещества;
отдельные частицы происходящего из угля минерального вещества; и
некоторое количество воды, при этом водная суспензия содержит больше чем 35 мас.% твердых частиц, включая отдельные частицы составного угля и отдельные частицы происходящего из угля минерального вещества, и при этом отдельные частицы составного угля и отдельные частицы происходящего из угля минерального вещества имеют размер частиц менее чем приблизительно 100 мкм;
добавление в смесь диспергирующего вещества для уменьшения образования агломератов частиц и обеспечения последующей пенной флотации;
измельчение смеси для образования отдельных частиц происходящего из угля твердого углеводорода (CDSH) и отдельных частиц происходящего из угля минерального вещества, имеющих средний размер частиц в диапазоне от 1 мкм до 4 мкм; и
отделение частиц происходящего из угля твердого углеводорода от частиц происходящего из угля минерального вещества посредством разделения пенной флотацией для получения CDSH-пены.
22. Способ получения частиц происходящего из угля твердого углеводорода по п. 21, дополнительно включающий механическое удаление воды из части CDSH-пены для получения CDSH-водного фильтрационного осадка.
23. Способ получения частиц происходящего из угля твердого углеводорода по п. 21, при этом диспергирующим веществом является органическая кислота.
24. Способ получения частиц происходящего из угля твердого углеводорода по п. 21, при этом диспергирующим веществом является органическая кислота, выбранная от линейной, циклической, насыщенной или ненасыщенной карбоновой кислоты и поликарбоновых кислот.
25. Способ получения частиц происходящего из угля твердого углеводорода по п. 21, при этом диспергирующим веществом является лимонная кислота.
26. Способ получения частиц происходящего из угля твердого углеводорода по п. 21, при этом смесь измельчают с использованием керамической среды, имеющей размер менее чем 5 мм.
27. Способ получения частиц происходящего из угля твердого углеводорода по п. 21, при этом способ дополнительно включает стадию удаления дополнительного происходящего из угля минерального вещества из CDSH-пены с использованием второй пенной флотации.
28. Способ получения частиц происходящего из угля твердого углеводорода по п. 21, при этом способ дополнительно включает стадию удаления дополнительного происходящего из угля минерального вещества из CDSH-пены путем объединения CDSH-пены с жидким углеводородом для образования суспензии и удаления воды, происходящего из угля минерального вещества и жидкого углеводорода из суспензии для образования углеводородного фильтрационного осадка, содержащего частицы происходящего из угля твердого углеводорода и жидкого углеводорода.